(57)【特許請求の範囲】
【請求項１】
化学組成が、質量％で、
Ｃ：０．０３〜０．０８％、
Ｓｉ：０．０５〜０．５０％、
Ｍｎ：１．００〜１．８０％、
Ｐ：０．０１５％以下、
Ｓ：０．００５％以下、
Ｎｉ：０．１０〜０．８０％、
Ｎｂ：０．００８〜０．０６０％、
Ｔｉ：０．００５〜０．０５０％、
ｓｏｌ.Ａｌ：０．００２〜０．０５０％、
Ｎ：０．００７０％以下、
Ｃｕ：０〜０．５０％、
Ｃｒ：０〜０．５０％、
Ｍｏ：０〜０．５０％、
Ｖ：０〜０．０６０％、
Ｂ：０〜０．００５０％、
Ｃａ：０〜０．００４０％、
Ｍｇ：０〜０．００２０％、
ＲＥＭ：０〜０．００２０％、
残部：Ｆｅおよび不純物であるスラブを加熱、圧延および冷却するに際し、
前記圧延の工程では、仕上げ厚の３倍の厚さまで圧延されたときのスラブの温度が８１０℃以下であり、仕上げパスの２つ前のパスに圧延される際のスラブの温度が７２０〜７７０℃であり、かつ仕上げ温度が７００〜７５０℃となるようにスラブを圧延し、
前記冷却の工程では、冷却開始温度を６５０〜７２０℃とし、冷却停止温度を３５０〜５００℃として、２０℃／ｓ以上の平均冷却速度で水冷する、
金属組織が、面積分率で、６５〜９０％のフェライト、５〜３５％のベイナイトおよび５％以下のセメンタイトからなり、フェライトの平均結晶粒径が１０〜２０μｍである、ＬＰＧタンク用鋼板の製造方法。
【請求項２】
前記化学組成が、質量％で、
Ｃｕ：０．１０〜０．５０％、
Ｃｒ：０．０５〜０．５０％、
Ｍｏ：０．０２〜０．５０％、
Ｖ：０．０１０〜０．０６０％、および
Ｂ：０．０００３〜０．００５０％
から選択された１種以上を含有する、請求項１に記載のＬＰＧタンク用鋼板の製造方法。
【請求項３】
前記化学組成が、質量％で、
Ｃａ：０．０００３〜０．００４０％、
Ｍｇ：０．０００２〜０．００２０％、および
ＲＥＭ：０．０００２〜０．００２０％
から選択された１種以上を含有する、請求項２または３に記載のＬＰＧタンク用鋼板の製造方法。
【発明の詳細な説明】
【技術分野】
【０００１】
本発明は、ＬＰＧタンク用鋼板およびその製造方法に関する。特に万が一脆性き裂が発生した際に構造物全体の崩壊を阻止するために、発生した脆性き裂伝ぱを停止させる特性（アレスト特性）に優れたＬＰＧタンク用鋼板およびその製造方法に関する。
【背景技術】
【０００２】
あらゆる構造物において脆性破壊が発生すると、極めて高速で構造物全体にき裂が伝ぱされて構造物全体が瞬時に崩壊してしまうため、甚大な被害が想定される。そのため、脆性破壊は絶対に避けるべき破壊形態である。そこで、貯蔵タンク等の構造物では、脆性破壊の発生を避けるべく設計がなされる。しかしながら、このような建造物では、設計者の想定外の異常事態（設計基準を上回る外力の作用または施工に起因する欠陥など）に起因して脆性破壊が発生してしまう場合も考慮する必要がある。したがって、脆性き裂が発生しても、発生したき裂の伝ぱを停止させることができる特性が求められる。この特性を一般的に「アレスト特性」と呼ぶ。
【０００３】
アレスト特性を有する部材を適所に配した構造物は、脆性き裂の発生を避けるだけでなく、脆性き裂が発生しても、き裂の伝ぱを停止させることができる。すなわち、脆性き裂の発生段階および当該き裂の伝ぱ段階のそれぞれにおいて安全対策がとられていることになる。このように複数の安全対策をとることは、構造物の設計思想として極めて重要なものである。
【０００４】
アレスト特性を有する部材として、従来、ＬＰＧタンク用鋼板が利用されている。ＬＰＧタンク用鋼板は、ＬＰＧ（Liquefied Petroleum Gas）を低温で貯蔵するためのＬＰＧタンクの構成部材として主に用いられる。なお、低温とは、ＬＰＧを液体として貯蔵できる温度、すなわち−６０℃以下の温度を意味する。
【０００５】
上記のように、ＬＰＧタンクではＬＰＧを低温で貯蔵する。このため、ＬＰＧタンク用鋼板には、安全性確保の観点から、低温での優れた破壊靭性が求められる。言い換えれば、母材および溶接継手ともに、−６０℃以下という低温での優れたアレスト特性が求められる。
【０００６】
鋼材にアレスト特性を付与する方法として最も単純なものは、靭性を著しく向上させる元素であるＮｉを含有させることである。Ｎｉによるアレスト特性の改善効果が大きいことは、従来知られている。低温環境でアレスト特性を有する鋼材としては、９％のＮｉを含有するいわゆる９％Ｎｉ鋼が一般的であり、日本工業規格（ＪＩＳ）にも規定されている。しかしながら、Ｎｉは非常に高価な元素であり、Ｎｉを９％も含有させると、鋼材の製造コストが上昇する。したがって、Ｎｉによるアレスト特性の向上には、コスト面での問題がある。
【０００７】
これに対して、Ｎｉを大量に含有させることなく、鋼材のアレスト特性を向上させる技術も提案されている。たとえば、特許文献１および２に開示された鋼板では、表層組織を極細粒化させている。これらの鋼板では、脆性き裂伝ぱ時にシアリップの形成を促進できるので、Ｎｉなどの高価な元素に頼ることなくアレスト特性を向上させることができる。また、特許文献３に開示された鋼板では、ミクロ組織の主体をフェライト組織とし、フェライトの平均結晶粒径を特定の範囲に規定することでアレスト特性を向上させている。
【先行技術文献】
【特許文献】
【０００８】
【特許文献１】特開平３−２３２２号公報
【特許文献２】特開平７−１２６７９８号公報
【特許文献３】特開２０１３−２４５３６０号公報
【発明の概要】
【発明が解決しようとする課題】
【０００９】
しかしながら、特許文献１および２に開示された鋼板は十分な強度を有しているものの、ＬＰＧタンク用鋼板としては低温での靭性が十分ではない。一方、特許文献３に開示された鋼板は、十分な低温靭性を有している。しかし、引用文献３に記載された技術では、優れたアレスト特性および低温靭性を有する鋼板を安定的に製造することができず、鋼板の特性にばらつきが生じる場合があった。
【００１０】
本発明は、上述の問題を解決するためになされたものであり、優れたアレスト特性および低温靭性を有する高強度のＬＰＧタンク用鋼板およびそれを低コストで安定的に製造することができる製造方法を提供することを目的とする。
【課題を解決するための手段】
【００１１】
Ｎｉを大量に含有させることなく、鋼材のアレスト特性を向上させるには、低Ｎｉ化に伴う特性低下を他の元素により補償するとともに、組織制御によっても特性低下を補償する必要がある。特性低下を補償するために必要な鋼材の組織を実現するには、製造方法が重要となる。
【００１２】
ＬＰＧタンク用鋼板の従来の製造方法では、比較的低い温度域で仕上圧延を行い、その直後に、水冷による加速冷却を行っていた。この製造方法では、低温で仕上圧延を行うことによって鋼板の金属組織を細粒化でき、鋼板の強度、靭性およびアレスト特性（以下、これらを単に鋼板の特性ともいう。）を向上させることができる。これに対して本発明者らは、鋼板の特性をより安定的に向上させることができるように、従来の製造方法の見直しを行った。その結果、下記の（ａ）〜（ｃ）の知見を得た。
【００１３】
（ａ）新たな製造方法を構築するにあたっても、鋼板の特性向上の観点から、低温度域での仕上圧延は必須となる。一方で、本発明者らは、仕上圧延のみによって鋼板の特性を向上させるのではなく、仕上圧延の前の圧延によっても特性を向上させることを考えた。
【００１４】
具体的には、鋼板をオーステナイト未再結晶領域で圧延することによって、鋼板の金属組織を細粒化しやすくなる。これにより、鋼板の特性を向上させやすくなる。したがって、鋼板の特性を安定して向上させるためには、オーステナイト未再結晶領域での圧延の制御が重要になる。
【００１５】
（ｂ）なお、低温度域での圧延ほど、鋼板の特性のばらつきが生じやすくなる。そのため、最終パス（仕上圧延パス）だけでなく、最後の３パス（仕上圧延を含めた３つのパス）の圧延温度を適切に制御する必要がある。
【００１６】
（ｃ）一方、仕上圧延終了後の水冷についても、開始温度、終了温度および冷却速度を一定の範囲内に制御することによって、金属組織が変態する量を制御できる。これにより、鋼板中に一定量のフェライトを確保できるとともに、フェライト粒径も制御できる。その結果、鋼板の特性を安定させることができる。
【００１７】
本発明は上記知見に基づいてなされたものであり、下記のＬＰＧタンク用鋼板およびその製造方法を要旨とする。
（１）化学組成が、質量％で、
Ｃ：０．０３〜０．０８％、
Ｓｉ：０．０５〜０．５０％、
Ｍｎ：１．００〜１．８０％、
Ｐ：０．０１５％以下、
Ｓ：０．００５％以下、
Ｎｉ：０．１０〜０．８０％、
Ｎｂ：０．００８〜０．０６０％、
Ｔｉ：０．００５〜０．０５０％、
ｓｏｌ.Ａｌ：０．００２〜０．０５０％、
Ｎ：０．００７０％以下、
Ｃｕ：０〜０．５０％、
Ｃｒ：０〜０．５０％、
Ｍｏ：０〜０．５０％、
Ｖ：０〜０．０６０％、
Ｂ：０〜０．００５０％、
Ｃａ：０〜０．００４０％、
Ｍｇ：０〜０．００２０％、
ＲＥＭ：０〜０．００２０％、
残部：Ｆｅおよび不純物であり、
金属組織が、面積分率で、６５〜９０％のフェライト、５〜３５％のベイナイトおよび５％以下のセメンタイトからなり、フェライトの平均結晶粒径が１０〜２０μｍであることを特徴とするＬＰＧタンク用鋼板。
【００１８】
（２）前記化学組成が、質量％で、
Ｃｕ：０．１０〜０．５０％、
Ｃｒ：０．０５〜０．５０％、
Ｍｏ：０．０２〜０．５０％、
Ｖ：０．０１０〜０．０６０％、および
Ｂ：０．０００３〜０．００５０％
から選択された１種以上を含有する、上記（１）のＬＰＧタンク用鋼板。
【００１９】
（３）前記化学組成が、質量％で、
Ｃａ：０．０００３〜０．００４０％、
Ｍｇ：０．０００２〜０．００２０％、および
ＲＥＭ：０．０００２〜０．００２０％
から選択された１種以上を含有する、上記（１）または（２）のＬＰＧタンク用鋼板。
【００２０】
（４）化学組成が、質量％で、
Ｃ：０．０３〜０．０８％、
Ｓｉ：０．０５〜０．５０％、
Ｍｎ：１．００〜１．８０％、
Ｐ：０．０１５％以下、
Ｓ：０．００５％以下、
Ｎｉ：０．１０〜０．８０％、
Ｎｂ：０．００８〜０．０６０％、
Ｔｉ：０．００５〜０．０５０％、
ｓｏｌ.Ａｌ：０．００２〜０．０５０％、
Ｎ：０．００７０％以下、
Ｃｕ：０〜０．５０％、
Ｃｒ：０〜０．５０％、
Ｍｏ：０〜０．５０％、
Ｖ：０〜０．０６０％、
Ｂ：０〜０．００５０％、
Ｃａ：０〜０．００４０％、
Ｍｇ：０〜０．００２０％、
ＲＥＭ：０〜０．００２０％、
残部：Ｆｅおよび不純物であるスラブを加熱、圧延および冷却するに際し、
前記圧延の工程では、仕上げ厚の３倍の厚さまで圧延されたときのスラブの温度が８１０℃以下であり、仕上げパスの２つ前のパスに圧延される際のスラブの温度が７２０〜７７０℃であり、かつ仕上げ温度が７００〜７５０℃となるようにスラブを圧延し、
前記冷却の工程では、冷却開始温度を６５０〜７２０℃とし、冷却停止温度を３５０〜５００℃として、２０℃／ｓ以上の平均冷却速度で水冷する、ＬＰＧタンク用鋼板の製造方法。
【００２１】
（５）前記化学組成が、質量％で、
Ｃｕ：０．１０〜０．５０％、
Ｃｒ：０．０５〜０．５０％、
Ｍｏ：０．０２〜０．５０％、
Ｖ：０．０１０〜０．０６０％、および
Ｂ：０．０００３〜０．００５０％
から選択された１種以上を含有する、上記（４）のＬＰＧタンク用鋼板の製造方法。
【００２２】
（６）前記化学組成が、質量％で、
Ｃａ：０．０００３〜０．００４０％、
Ｍｇ：０．０００２〜０．００２０％、および
ＲＥＭ：０．０００２〜０．００２０％
から選択された１種以上を含有する、上記（４）または（５）のＬＰＧタンク用鋼板の製造方法。
【発明の効果】
【００２３】
本発明によれば、優れたアレスト特性および低温靭性を有する高強度のＬＰＧタンク用鋼板を低コストで安定的に製造することができる。
【発明を実施するための形態】
【００２４】
以下、本発明に係るＬＰＧタンク用鋼板（以下、単に鋼板ともいう。）およびその製造方法について詳しく説明する。なお、本発明のＬＰＧタンク用鋼板は、板厚を６〜４０ｍｍとして引張強度４９０ＭＰａ以上を目標としており、本発明に係るＬＰＧタンク用鋼板の製造方法では、特に、板厚が６〜４０ｍｍで引張強度が４９０ＭＰａ以上のＬＰＧタンク用鋼板の製造に適している。また、以下の説明において、母材および溶接熱影響部（以下、ＨＡＺという。）とは、本発明に係る製造方法によって製造された鋼板からなる溶接構造物における母材およびＨＡＺを意味する。
【００２５】
１．ＬＰＧタンク用鋼板の化学組成およびＬＰＧタンク用鋼板の製造に用いるスラブの化学組成
まず、本発明に係るＬＰＧタンク用鋼板の化学組成およびその製造方法において用いるスラブの化学組成について説明する。なお、「スラブ」とは、鋼塊、ブルームおよびビレット等の総称である。以下の説明において、各元素の含有量を示す「％」は「質量％」を意味する。
【００２６】
Ｃ：０．０３〜０．０８％
Ｃは、鋼板の強度を確保するために必要な元素である。この効果を得るためには、Ｃを０．０３％以上含有させる必要がある。一方、Ｃ含有量が０．０８％を超えると、ベイナイト変態領域において靭性の劣化が顕著になるとともに、ＨＡＺの靭性も劣化する。したがって、Ｃ含有量は０．０３〜０．０８％とする。強度およびアレスト特性のバランスの観点から、Ｃ含有量の好ましい下限は０．０４％であり、好ましい上限は０．０７％である。
【００２７】
Ｓｉ：０．０５〜０．５０％
Ｓｉは、精錬段階での脱酸に必要な元素であるとともに、鋼板の強度上昇に寄与する元素である。これらの効果を得るためには、Ｓｉを０．０５％以上含有させる必要がある。しかしながら、Ｓｉ含有量が０．５０％を超えると、ＨＡＺにおける島状マルテンサイトの生成を助長して靭性に悪影響を及ぼす。したがって、Ｓｉ含有量を０．０５〜０．５０％とする。Ｓｉ含有量の好ましい下限は０．１０％であり、好ましい上限は０．４０％である。
【００２８】
Ｍｎ：１．００〜１．８０％
Ｍｎは、鋼板の強度を確保するために必要な元素である。この効果を得るためには、Ｍｎを１．００％以上含有させる必要がある。一方、Ｍｎ含有量が１．８０％を超えると、ＨＡＺの靭性が大幅に劣化する。したがって、Ｍｎの含有量は１．００〜１．８０％とする。Ｍｎ含有量の好ましい下限は１．２０％であり、好ましい上限は１．６０％である。
【００２９】
Ｐ：０．０１５％以下
Ｐは、不純物として鋼中に存在し、ＨＡＺにおける粒界割れの原因となる。Ｐ含有量が０．０１５％を超えると、上記粒界割れの発生が著しくなることから、Ｐ含有量の上限を０．０１５％とする。Ｐ含有量は０．０１０％以下とするのが好ましい。なお、Ｐ含有量はできるだけ低くするのが好ましい。
【００３０】
Ｓ：０．００５％以下
Ｓは、不純物として鋼中に存在し、脆性破壊の起点となるＭｎＳを形成して、アレスト特性を劣化させる元素である。Ｓ含有量が０．００５％を超えるとアレスト特性が顕著に劣化するため、Ｓ含有量の上限を０．００５％とする。Ｓ含有量は０．００３％未満とするのが好ましい。なお、Ｓ含有量はできるだけ低くするのが好ましい。
【００３１】
Ｎｉ：０．１０〜０．８０％
Ｎｉは、鋼板のアレスト特性を向上させる効果を有する元素である。この効果を得るためには、Ｎｉを０．１０％以上含有させる必要がある。しかしながら、Ｎｉ含有量が０．８０％を超えると、上記の効果が飽和して経済性が低下する。したがって、Ｎｉ含有量は０．１０〜０．８０％とする。Ｎｉ含有量の好ましい下限は０．３０％であり、好ましい上限は０．６０％である。
【００３２】
Ｎｂ：０．００８〜０．０６０％
Ｎｂは、組織の微細化、焼入れ性の向上および析出硬化による強度上昇に有効な元素である。これらの効果を得るためには、Ｎｂを０．００８％以上含有させる必要がある。特に、未再結晶域の拡大効果が大きいことから、ＴＭＣＰ（Thermo-Mechanical Control Process：加工熱処理）法を適用する場合には重要である。しかし、Ｎｂ含有量が０．０６０％を超えると、析出物の増加により却って靭性の劣化をもたらす。したがって、Ｎｂ含有量を０．００８〜０．０６０％とする。Ｎｂ含有量の好ましい下限は０．０１０％であり、好ましい上限は０．０３０％である。
【００３３】
Ｔｉ：０．００５〜０．０５０％
Ｔｉは、組織を微細化して靭性を高める効果を有する。この効果を得るためには、Ｔｉを０．００５％以上含有させる必要がある。Ｔｉは、特に、オンラインでの加速冷却によって母材を製造する際の組織微細化に効果を発揮する。しかしながら、Ｔｉ含有量が０．０５０％を超えると、溶接継手の靭性低下が著しくなる。したがって、Ｔｉの含有量を０．００５〜０．０５０％とする。Ｔｉ含有量の好ましい下限は０．００７％であり、好ましい上限は０．０３０％である。
【００３４】
ｓｏｌ．Ａｌ：０．００２〜０．０５０％
Ａｌは鋼の脱酸に必要な元素である。この効果を得るためには、ｓｏｌ．Ａｌ（酸可溶Ａｌ）を０．００２％以上含有させる必要がある。しかし、ｓｏｌ．Ａｌ含有量が０．０５０％を超えると、析出物が増加してアレスト特性の劣化が顕著になる。したがって、ｓｏｌ．Ａｌ含有量は０．００２〜０．０５０％とする。ｓｏｌ．Ａｌ含有量の好ましい下限は０．００５％であり、好ましい上限は０．０４０％である。
【００３５】
Ｎ：０．００７０％以下
Ｎは、不純物として鋼中に存在し、析出物を形成して靭性を劣化させる。Ｎ含有量が０．００７０％を超えるとアレスト特性の劣化が顕著になるため、Ｎ含有量は０．００７０％以下とする。Ｎ含有量は、好ましくは０．００６０％以下である。なお、低温靭性確保のためにはＮ含有量ができるだけ低くするのが好ましい。
【００３６】
本発明に係る鋼板には、上記の元素のほか、必要に応じて、下記に示すＣｕ、Ｃｒ、Ｍｏ、Ｖ、Ｂ、Ｃａ、ＭｇおよびＲＥＭうちから選んだ１種以上をさらに含有してもよい。
【００３７】
Ｃｕ：０〜０．５０％
Ｃｕは、鋼板の靭性を劣化させずに強度を向上させる効果を有する。しかしながら、Ｃｕ含有量が０．５０％を超えると、析出物が増加してアレスト特性が劣化し、さらに、熱間加工の際に、表面に微小な割れを発生させる。したがって、Ｃｕ含有量の上限は０．５０％とする。Ｃｕ含有量の好ましい上限は０．３０％である。Ｃｕによる上記の効果を安定的に得るためには、Ｃｕを０．１０％以上含有させることが好ましい。
【００３８】
Ｃｒ：０〜０．５０％
Ｃｒは、鋼板の強度を上昇させる効果を有する。しかしながら、Ｃｒ含有量が０．５０％を超えると、ＨＡＺに硬化した組織を形成して靭性を劣化させる。したがって、Ｃｒ含有量の上限は０．５０％とする。Ｃｒ含有量の好ましい上限は０．３０％である。Ｃｒによる上記の効果を安定的に得るためには、Ｃｒを０．０５％以上含有させることが好ましい。
【００３９】
Ｍｏ：０〜０．５０％
Ｍｏは、焼入れ性を高めて鋼板の強度を向上させる効果を有する。しかしながら、Ｍｏを含有させることによって製造コストが上昇する。また、Ｍｏ含有量が０．５０％を超えると、却ってＨＡＺの靭性を劣化させる。したがって、Ｍｏ含有量の上限は０．５０％とする。Ｍｏ含有量の好ましい上限は０．３０％である。Ｍｏによる上記の効果を安定的に得るためには、Ｍｏを０．０２％以上含有させることが好ましい。
【００４０】
Ｖ：０〜０．０６０％
Ｖは、焼入れ性の向上および析出硬化によって鋼板の強度を向上させる効果を有する。しかしながら、Ｖ含有量が０．０６０％を超えると、却って靭性を著しく劣化させる。したがって、Ｖ含有量の上限は０．０６０％とする。Ｖによる上記の効果を安定的に得るためには、Ｖを０．０１０％以上含有させることが好ましい。
【００４１】
Ｂ：０〜０．００５０％
Ｂは、オーステナイト粒界からのフェライト変態を抑制して焼入れ性を向上させ、鋼板の強度を高めることができる。しかしながら、Ｂ含有量が０．００５０％を超えると靭性が劣化する。したがって、Ｂ含有量の上限は０．００５０％とする。Ｂ含有量の好ましい上限は０．００１５％である。Ｂによる上記の効果を安定的に得るためには、Ｂを０．０００３％以上含有させることが好ましい。なお、Ｂを含有させるときは、板厚中心部のフェライト量を適切に確保するために、炭素当量を考慮して、焼入れ性に与える他の元素の含有量とのバランスを十分とることが重要である。
【００４２】
Ｃａ：０〜０．００４０％
Ｃａは、介在物の形態を制御して、アレスト特性を向上させる効果を有する。しかしながら、Ｃａ含有量が０．００４０％を超えると、鋼板の清浄度自体を大きく低下させる。したがって、Ｃａ含有量の上限は０．００４０％とする。Ｃａ含有量の好ましい上限は０．００２０％である。Ｃａによる上記の効果を安定的に得るためには、Ｃａを０．０００３％以上含有させるのが好ましい。
【００４３】
Ｍｇ：０〜０．００２０％
Ｍｇは、鋼中の微細酸化物の分散密度を増すことによって、ＨＡＺの靭性を向上させる効果を有する。しかしながら、Ｍｇ含有量が０．００２０％を超えると、微細酸化物が得られず、さらに、鋼の清浄度を大きく低下させる。したがって、Ｍｇ含有量の上限は０．００２０％とする。Ｍｇ含有量の好ましい上限は０．００１５％である。Ｍｇによる上記の効果を安定的に得るためには、Ｍｇを０．０００２％以上含有させることが好ましい。Ｍｇは、Ａｌよりも先に溶鋼中に含有させることが好ましい。
【００４４】
ＲＥＭ：０〜０．００２０％
ＲＥＭ（希土類元素）は、Ｍｇと同様に、鋼中の微細酸化物の分散密度を増すことよって、ＨＡＺの靭性を向上させる効果を有する。さらに、ＲＥＭは、過剰なＳを硫化物として固定する効果も有する。しかしながら、ＲＥＭ含有量が０．００２０％を超えると、微細酸化物が得られず、さらに、鋼の清浄度を大きく低下させる。したがって、ＲＥＭ含有量の上限は０．００２０％とする。ＲＥＭ含有量の好ましい上限は０．００１５％である。ＲＥＭによる上記の効果を安定的に得るためには、ＲＥＭを０．０００２％以上含有させることが好ましい。ＲＥＭは、Ａｌよりも先に溶鋼中に含有させることが好ましい。
【００４５】
なお、「ＲＥＭ」とは、ランタノイドの１５元素にＹおよびＳｃを合わせた１７元素の総称であり、ＲＥＭの含有量はＲＥＭのうちの１種または２種以上の元素の合計含有量を意味する。ＲＥＭは、ミッシュメタルとして添加して、ＲＥＭの量が上記の範囲となるように含有させてもよい。
【００４６】
本発明に係るＬＰＧタンク用鋼板および本発明に係るＬＰＧタンク用鋼板の製造方法において用いるスラブは、上記の元素を含有し、残部はＦｅおよび不純物からなる。「不純物」とは、鋼板を工業的に製造する際に、鉱石、スクラップ等の原料、または製造工程における種々の要因によって混入する成分を意味する。
【００４７】
２．ＬＰＧタンク用鋼板の金属組織
本発明に係るＬＰＧタンク用鋼板の金属組織は、面積分率で、６５〜９０％のフェライト、５〜３５％のベイナイトおよび５％以下のセメンタイトからなり、フェライトの平均結晶粒径が１０〜２０μｍである。
【００４８】
金属組織を細粒のフェライト組織とすると母材や溶接部の靭性が向上する。したがって、後述する製造方法によりフェライト組織を増加させる必要がある。このとき、十分な靭性を有するＬＰＧタンク用鋼板として使用するには、鋼板のフェライト組織を６５％以上とする必要がある。しかしながら、フェライト組織が多過ぎると引張強度４９０ＭＰａといった強度が得られない。よって、鋼板のフェライト組織は９０％以下とする。一方、金属組織の一部をベイナイト組織とすることで強度を得る。このとき、ベイナイト組織を５％以上とする必要がある。ベイナイト組織の組織分率が大きいほど、強度の高い鋼板を得ることができるが、フェライト組織の組織分率との関係からベイナイト組織は３５％以下とする。フェライト組織およびベイナイト組織以外の組織としては、不可避的に形成されるセメンタイトが５％以下含まれていてもよい。セメンタイトが５％を超えて含有すると、母材の靭性が低下するため好ましくない。
【００４９】
一方、靭性はフェライト組織を６５％以上としただけでは不十分であり、フェライト組織を細粒化することにより得ることができる。このとき、フェライトの平均結晶粒径を２０μｍ以下とすることで十分な靭性を得ることができる。フェライトの結晶粒径が小さいほど靭性は高くなるが、フェライトの結晶粒径は小さくても１０μｍ以上となる。
【００５０】
なお、組織分率は、光学顕微鏡のほかに、走査型電子顕微鏡及び加速電圧が１００〜２００ｋＶの透過電子顕微鏡を用いた観察に基づいて評価すればよい。ここでは、組織分率を面積率により評価している。具体的には、これらの観察法によって観察した１００視野について、各視野において全視野面積に対するフェライトの面積割合を算出したのち、１００視野のフェライトの面積割合の平均値を求めればよい。
【００５１】
また、結晶粒径の測定は光学顕微鏡や走査型電子顕微鏡で認められる粒界を基準として定量化した場合には、隣接する結晶粒の方位差が小さい場合などに破面単位との対応が悪く組織サイズを代表する数値となり得ない。したがって、本発明における「平均結晶粒径」とは、ＥＢＳＰにより評価した場合の方位差１５°以上の組織境界で囲まれる部分の結晶粒径を意味する。すなわち、ＥＢＳＰ（Electron  Backscatter  Diffraction Pattern：電子線後方散乱パターン）法を用いて、倍率３００倍で５視野以上の観察を行い、１５°以上の方位差を有する組織境界を粒界とみなし、ひとつの結晶内部の面積を求め、その面積を円相当径に換算したものを平均結晶粒径として評価すればよい。
【００５２】
３．スラブの製造方法
スラブは、例えば、インゴット法または連続鋳造法により製造することができるが、これらの方法には限定されない。コスト低減の観点からは、連続鋳造法により製造することが好ましい。この場合、板厚中心位置での介在物を制御するために、溶鋼の温度を過度に高くしないことが好ましい。具体的には、溶鋼の化学組成から決まる凝固温度と溶鋼の実際の温度との差が５０℃以内になるように管理することが好ましい。さらに、溶鋼が凝固する直前に電磁攪拌を行うことが好ましく、溶鋼の凝固時に圧下を行うことが好ましい。
【００５３】
なお、本発明に係る製造方法では、後述する圧延工程において、仕上げ厚の３倍の厚さまで圧延されたときのスラブの温度を制御する。そのため、圧延前のスラブの厚さは、少なくとも仕上げ厚の３倍以上の厚さとし、好ましくは、仕上げ厚の５倍以上の厚さとする。鋼板の製造効率の観点からは、圧延前のスラブの厚さは仕上げ厚の８倍以下であることが好ましい。
【００５４】
４．ＬＰＧタンク用鋼板の製造方法
以下、本発明に係るＬＰＧタンク用鋼板の製造方法について説明する。本発明においては、上述の化学組成を有するスラブを、加熱、圧延および冷却することによってＬＰＧタンク用鋼板を製造する。以下、具体的に説明する。
【００５５】
（加熱工程）
スラブの加熱温度は特に制限されず、加熱工程後の圧延工程において所定の温度域で圧延ができるようにスラブを加熱すればよい。なお、スラブの温度が高いほどスラブは軟化して圧延がしやすくなる。したがって、加熱工程におけるスラブの加熱温度は９５０℃以上であることが好ましい。一方、スラブの温度が高過ぎると、スラブの温度が圧延に適した温度に低下するまでの時間が長くなり、生産性が低下する。このため、加熱工程におけるスラブの加熱温度は、１１００℃以下であることが好ましい。スラブの加熱温度の好ましい下限は１０００℃であり、好ましい上限は１０５０℃である。
【００５６】
（圧延工程）
圧延工程では、下記の条件（ｉ）〜（iii）を満たすように、複数のパスによってスラブを圧延する。
（ｉ）仕上げ厚の３倍の厚さまで圧延されたときのスラブの温度：８１０℃以下
（ii）仕上げパスの２つ前のパスに圧延される際のスラブの温度：７２０〜７７０℃
（iii）仕上げ温度：７００〜７５０℃
これらの条件（ｉ）〜（iii）を満たす限り、スラブの圧延開始温度は特に制限されない。したがって、上記の条件（ｉ）〜（iii）を満たしていれば、例えば、加熱炉から取り出したスラブを、温度低下のための待機時間を設けることなく、圧延を開始してもよい。すなわち、加熱工程後、直ちに圧延を開始してもよい。以下、条件（ｉ）〜（iii）についてより詳しく説明する。
【００５７】
まず、条件（ｉ）について説明する。
上述の組成を有する鋼では、８１０℃以下がオーステナイト未再結晶域となる。オーステナイト未再結晶域でスラブを圧延することによって、金属組織が細粒化する。これにより、鋼板の靭性を向上させることができる。そこで、本発明では、仕上げ厚の３倍の厚さまで圧延されたときのスラブの温度を８１０℃以下に制限する。これにより、スラブを仕上げ厚の３倍の厚さから仕上げ厚までオーステナイト未再結晶域で圧延することができる。その結果、金属組織を十分に細粒化できる。仕上げ厚の３倍の厚さまで圧延されたときのスラブの温度の下限は特に制限されないが、条件（ii）および（iii）との関係から下限は７５０℃であることが好ましい。なお、仕上げ厚の３倍の厚さを超える厚さのときのスラブの温度は、特に制限されない。
【００５８】
なお、通常、スラブの厚さが仕上げ厚の３倍の厚さになるのは、任意のパスによる圧延途中であると考えられる。この場合、スラブの厚さが上記３倍の厚さになった瞬間の温度を実際に測定することは難しい。そこで、このような場合には、任意のパスによる圧延中には、スラブの厚さがスラブの温度低下に従って線形に減少すると仮定して、下記の（Ｉ）式に基づいて、上記３倍の厚さになった瞬間のスラブの温度を求める。
Ｔ＝（ＴＢ−ＴＡ）／（ｔＢ−ｔＡ）×（ｔ−ｔＡ）＋ＴＡ  ・・・（Ｉ）
【００５９】
上記の（Ｉ）式において、ｔは、仕上げ厚の３倍の厚さ（ｍｍ）を示し、Ｔは、上記３倍の厚さになった瞬間のスラブの温度を示す。また、ｔＡは、任意のパスＡで圧延された後でかつパスＢ（パスＡの次のパス）で圧延される前のスラブの厚さ（ｍｍ）を示す。ｔＢは、パスＢで圧延された後でかつパスＣ（パスＢの次のパス）で圧延される前のスラブの厚さ（ｍｍ）を示す。ＴＡは、パスＢの直前のスラブの温度（℃）を示し、ＴＢは、パスＢの直後のスラブの温度（℃）を示す。上記式において、ｔＡ、ｔＢ、ＴＡおよびＴＢは実際に測定される値である。
【００６０】
たとえば、ｔが３０ｍｍ（すなわち、仕上げ厚が１０ｍｍ）で、ＴＡが８１２℃で、ＴＢが８０８℃で、ｔＡが３１ｍｍで、ｔＢが２７ｍｍの場合、上記３倍の厚さになった瞬間のスラブの温度Ｔは８１１℃となる。この場合、本発明の要件を満たしていない。
【００６１】
また、たとえば、ｔが３０ｍｍで、ＴＡが８１２℃で、ＴＢが８０８℃で、ｔＡが３３ｍｍで、ｔＢが２９ｍｍの場合、上記３倍の厚さになった瞬間のスラブの温度Ｔは８０９℃となる。この場合、本発明の要件を満たしている。
【００６２】
次に、条件（ii）および（iii）について説明する。
スラブの温度が高温であるほど、スラブの変形抵抗が小さくなり、圧延は容易となる。しかし、本発明では、仕上げパス（最後のパス）、仕上げパスの１つ前のパス、および仕上げパスの２つ前のパスでの圧延を比較的低温で行うことによって、金属組織を細粒化する。これにより、鋼板の強度および靭性を向上させることができる。具体的には、仕上げパスの２つ前のパスでの圧延を７２０〜７７０℃で行い（条件ii）、仕上げパスでの圧延を圧延直前の温度（仕上げ温度）が７００〜７５０℃となるように行う（条件iii）。このように、仕上げパスおよび仕上げパスに近いパスでの圧延温度を細かく規定することによって、鋼板の特性にばらつきが生じることを防止することができる。鋼板の特性を安定させる観点からは、条件（ii）のスラブの温度の好ましい下限は７４０℃であり、好ましい上限は７５０℃である。また、条件（iii）の仕上げ温度の好ましい下限は７２０℃であり、好ましい上限は７４０℃である。
【００６３】
（冷却工程）
冷却工程では、下記の条件（iv）〜（vi）を満たすように、水冷を行う。
（iv）冷却開始温度：６５０〜７２０℃
（v）冷却停止温度：３５０〜５００℃
（vi）平均冷却速度：２０℃／ｓ以上
上記の条件（iv）〜（vi）を満たした水冷を行うことによって、圧延工程によって細粒化した金属組織を維持することができる。これにより、鋼板の金属組織を細粒化できる。また、金属組織を適切に変態させることができる。これらの結果、鋼板の強度および靭性を向上させることができる。以下、条件（iv）〜（vi）についてより詳しく説明する。
【００６４】
まず、条件（iv）について説明する。
上述の化学組成を有する鋼では、水冷開始温度が７２０℃を超えると、水冷開始までに金属組織が粗大化する。一方、水冷開始温度が６５０℃未満の場合には、水冷開始前にフェライト変態が始まる。この場合も、金属組織を十分に細粒化できない。これらの場合、鋼板の特性を十分に向上させることができない。したがって、本発明では、水冷開始温度を、６５０〜７２０℃とする。水冷開始温度の好ましい下限は６８０℃であり、好ましい上限は７１０℃である。
【００６５】
次に、条件（v）について説明する。
上述の化学組成を有する鋼では、水冷停止温度が５００℃を超えると、フェライト変態の途中で冷却が停止されることになる。この場合、金属組織を十分に細粒化できない。一方、水冷停止温度が３５０℃未満の場合、硬化組織が生成して鋼板の靭性が低下する。したがって、本発明では、水冷停止温度を、３５０〜５００℃とする。水冷停止温度の好ましい下限は４００℃であり、好ましい上限は４５０℃である。
【００６６】
次に、条件（vi）について説明する。
上述の化学組成を有する鋼では、平均冷却速度が２０℃／ｓ未満であると、強度が十分に確保できない。平均冷却速度の好ましい下限は、２５℃／ｓである。平均冷却速度の上限は特に規定しないが、冷却装置の冷却能力から、４０℃／ｓ程度となる。
【００６７】
上記の工程を経て鋼板を製造することにより、たとえば、金属組織がフェライトを主体とし、６５〜９０％のフェライト、５〜３５％のベイナイトおよび５％以下のセメンタイトからなり、フェライトの平均結晶粒径が１０〜２０μｍである鋼板を得ることができる。
【００６８】
以下、実施例によって本発明をより具体的に説明するが、本発明はこれらの実施例に限定されるものではない。
【実施例】
【００６９】
下記の表１に示す化学組成を有する厚さ２５０ｍｍのスラブ１〜４８を準備し、表２に記載する製造条件により鋼板１〜４８を製造した。
【００７０】
【表１】
0006763141.tif 000002
【００７１】
【表２】
0006763141.tif 000003
【００７２】
得られた鋼板１〜４８の強度特性の評価として、引張強度（ＭＰａ）および降伏強度（ＭＰａ）を測定するために、ＪＩＳ Ｚ ２２４１（２０１１）に記載の試験方法に準じて、引張試験のための試験片を採取した。採取位置は、板厚ｔの(1/4)ｔ位置でかつＣ方向（圧延方向と直角の方向）とした。なお、降伏点は１０Ｎ／（ｍｍ・ｓ）の試験速度として下降伏点を求め、明確な降伏点が現れない場合は０．２％耐力とした。強度の目標値は、引張強度で４９０ＭＰａ以上とした。
【００７３】
また、得られた鋼板１〜４８の靭性およびアレスト特性の評価方法として、シャルピー衝撃試験およびＮＲＬ落重試験を実施した。シャルピー試験はＪＩＳ Ｚ ２２４２（２００５）に記載の試験方法に準じて２ｍｍＶノッチ試験片を採取し、試験に供した。シャルピー衝撃試験では、破面遷移温度（ｖＴｒｓ）が−８０℃以下のものを合格と判定した。ＮＲＬ落重試験はＡＳＴＭ Ｅ２０８に記載の試験方法でＰ−２試験片を用いて実施し、ＮＤＴ温度(Nil-Ductility-Transition Temperature：NDTT)が−９０℃以下となるものを合格と判定した。
【００７４】
また、フェライト組織分率（％）、ベイナイト組織分率（％）およびフェライト平均結晶粒径（μｍ）は、得られた鋼板から、試片を採取し、板厚ｔの(1/4)ｔ位置近傍を前述の測定方法に基づいて測定した。
【００７５】
以上の評価結果を、まとめて表３に示した。なお、仕上げ厚の３倍の厚さまで圧延されたときのスラブの温度は、上述の（Ｉ）式に基づいて求めた。また、表３に示す評価結果は、各鋼板について３サンプルを採取して試験を行い、その中間値を示したものである。
【００７６】
【表３】
0006763141.tif 000004
【００７７】
表３に示す評価結果からわかるように、化学組成が本発明で規定する範囲内にあり、金属組織が本発明で規定する条件を満たし、かつ、製造工程も本発明で規定する範囲内にある鋼板１〜３１はいずれも、ＬＰＧタンク用鋼板として必要な強度、靭性およびアレスト特性を有している。なお、本実施例では、上述のように各鋼板について３サンプルの試験を行っており、その特性にばらつきがなく安定的に製造できることを確認している。
【００７８】
これに対して、化学組成が本発明で規定する範囲内にあるが、製造工程が本発明で規定する範囲外にある鋼板３２〜４０では、フェライトの組織分率、ベイナイトの組織分率またはフェライトの平均結晶粒径のいずれかが本発明の要件を満たしていない。そして、該鋼板３２〜４０では、強度、破面遷移温度またはＮＤＴ温度のいずれかが合格判定の基準を満足しておらず、ＬＰＧタンク用鋼板として必要な強度、靭性およびアレスト特性のうちの少なくとも一つを有していない。
【００７９】
また、製造工程が本発明で規定する範囲内にあるが、化学組成が本発明で規定する範囲外にある鋼板４１および４３〜４８、ならびに製造工程および化学組成が本発明で規定する範囲外にある鋼板４２においても、強度、破面遷移温度またはＮＤＴ温度のいずれかが合格判定の基準を満足しておらず、ＬＰＧタンク用鋼板として必要な強度、靭性およびアレスト特性のうちの少なくとも一つを有していない。
【産業上の利用可能性】
【００８０】
以上のとおり、本発明の鋼板はアレスト特性だけでなく高強度を有しかつ低温靭性にも優れており、本発明の鋼板の製造方法により製造すれば、鋼板中に一定量のフェライトを確保できるとともに、フェライト粒径も制御でき、鋼板の特性を安定させることができるので、ＬＰＧタンク用鋼板として好適である。